(57)【要約】【課題】優れた金属調を有する汎用性のある印刷な活性エネルギー線硬化型インク組成物を提供することにある。【解決手段】  少なくとも、（Ａ）鱗片状金属顔料、（Ｂ）重合性化合物および（Ｃ）光重合開始剤を含む活性エネルギー線硬化型インク組成物であって、  前記活性エネルギー線硬化型インク組成物の液界面のＬ＊値が３０以上である、活性エネルギー線硬化型インク組成物。【選択図】図１
2020076030.tif 000002
【特許請求の範囲】
【請求項１】
少なくとも、（Ａ）鱗片状金属顔料、（Ｂ）重合性化合物および（Ｃ）光重合開始剤を含む活性エネルギー線硬化型インク組成物であって、
前記活性エネルギー線硬化型インク組成物の液界面のＬ＊値が３０以上である、活性エネルギー線硬化型インク組成物。
【請求項２】
前記（Ｂ）重合性化合物が、比重０．９８〜１．１５、表面張力３３．０〜４５．０ｍＮ／ｍである、請求項１記載の活性エネルギー線硬化型インク組成物。
【請求項３】
前記（Ａ）鱗片状金属顔料が、５０％体積平均径が０．０５以上０．５μｍ未満であってかつ平均厚みが５．０以上５０．０ｎｍ未満であり、かつアスペクト比（５０％体積平均径／平均厚み）が４以上５０以下である、請求項１または２記載の活性エネルギー線硬化型インク組成物。
【請求項４】
少なくとも、（Ａ）鱗片状金属顔料、（Ｂ）重合性化合物および（Ｃ）光重合開始剤を含む活性エネルギー線硬化型インク組成物による印刷物の金属調を予測する方法であって、
該インク組成物の液界面のＬ＊値を測定することによって予測する、活性エネルギー線硬化型インク組成物による印刷物の金属調を予測する方法。
【発明の詳細な説明】
【技術分野】
【０００１】
本発明は、活性エネルギー線硬化型インク組成物に関し、特には、長期保存後のインクを用いた場合でも優れた金属調を有する印刷物を印刷可能で、かつ貯蔵安定性にも優れるインク組成物およびその印刷物の金属調を予測する方法に関する。
【背景技術】
【０００２】
従来、優れた金属調を有する画像を表現するため、金属顔料をインク組成物中に配合する手法が知られており、水系インク、有機溶剤系インク及び活性エネルギー線硬化系インク等の様々なインクの形態に対して金属顔料を配合することが検討されている。
【０００３】
特に、金属調の意匠を実現するため、金属顔料として鱗片状金属顔料が好適に使用されるが、このような鱗片状金属顔料を用いて優れた金属調を有する画像を実現するためには、鱗片状金属顔料を塗膜内で均一に配向させる必要がある。鱗片状金属顔料の配向性を向上させるための種々の手法が知られている。
【０００４】
例えば、特許文献１，２には、重合性化合物と、蒸着金属顔料と、リン酸基含有重合体を分散剤として含む非水系の活性エネルギー線硬化型インクジェットインク組成物が開示されている。
【先行技術文献】
【特許文献】
【０００５】
【特許文献１】特開２０１２−４６５６１号公報
【特許文献２】特許５８５５７８２号公報
【発明の概要】
【発明が解決しようとする課題】
【０００６】
しかしながら、これらのインクジェットインク組成物では、インクを用いて印刷物を印刷した場合には、十分な金属光沢を得られず、長期保存したインクを用いて印刷物を印刷した場合には、保存前のインクを用いた場合と比べて印刷物の金属光沢が劣ることがあった。
【０００７】
本発明の目的は、金属調に優れた印刷物を印刷可能で、かつ長期保存後のインクを用いた場合でも優れた金属調を有する印刷物が印刷可能な貯蔵安定性に優れた活性エネルギー線硬化型インク組成物および印刷物の金属調を予測する方法を提供することにある。
【課題を解決するための手段】
【０００８】
本発明者等は、下記によって本発明の目的を達成した。
１．  少なくとも、（Ａ）鱗片状金属顔料、（Ｂ）重合性化合物および（Ｃ）光重合開始剤を含む活性エネルギー線硬化型インク組成物であって、
前記活性エネルギー線硬化型インク組成物の液界面のＬ＊値が３０以上である、活性エネルギー線硬化型インク組成物。
２．  前記（Ｂ）重合性化合物が、比重０．９８〜１．１５、表面張力３３．０〜４５．０ｍＮ／ｍである、前記１記載の活性エネルギー線硬化型インク組成物。
３．  前記（Ａ）鱗片状金属顔料が、５０％体積平均径が０．０５以上０．５μｍ未満であってかつ平均厚みが５．０以上５０．０ｎｍ未満であり、かつアスペクト比（５０％体積平均径／平均厚み）が４以上５０以下である、前記１または２記載の活性エネルギー線硬化型インク組成物。
４．  少なくとも、（Ａ）鱗片状金属顔料、（Ｂ）重合性化合物および（Ｃ）光重合開始剤を含む活性エネルギー線硬化型インク組成物による印刷物の金属調を予測する方法であって、
該インク組成物の液界面の色差Ｌ＊値を測定することによって予測する、活性エネルギー線硬化型インク組成物による印刷物の金属調を予測する方法。
【発明の効果】
【０００９】
本発明によれば、優れた金属調を有する貯蔵安定性にも優れるインク組成物により汎用性のある印刷をすることが可能である。
【図面の簡単な説明】
【００１０】
【図１】色差計による貯蔵安定性試験の様子を示す概念図である。
【発明を実施するための形態】
【００１１】
以下に、本発明の活性エネルギー線硬化型インク組成物（以下、単にインク組成物ともいう）を詳細に説明する。
＜活性エネルギー線硬化型インク組成物＞
本発明の活性エネルギー線硬化型インク組成物は、少なくとも、（Ａ）鱗片状金属顔料、（Ｂ）重合性化合物および（Ｃ）光重合開始剤を含む活性エネルギー線硬化型インク組成物であって、前記活性エネルギー線硬化型インク組成物の液界面のＬ＊値が３０以上であることを特徴とし、さらには、少なくとも、（Ａ）鱗片状金属顔料、（Ｂ）重合性化合物および（Ｃ）光重合開始剤を含む活性エネルギー線硬化型インク組成物であって、  前記（Ｂ）重合性化合物が、比重０．９８〜１．１５、表面張力３３〜４５ｍＮ／ｍであることを特徴とする。
【００１２】
本発明の活性エネルギー線硬化型インク組成物の液界面のＬ＊値が３０以上である場合、鱗片状金属顔料がインク中で分散性に優れることから、インク自体の長期の貯蔵安定性に優れることとなり、鱗片状金属顔料の分散性については、インクの液面の鏡面性を観察することによって判断できることが判った。すなわちインク液面の鏡面性が優れるインクは、印刷物としても優れた金属調の印刷物を得ることができる。
本発明の活性エネルギー線硬化型インク組成物の液界面のＬ＊値は３０以上であり、好ましくは５０以上である。
【００１３】
＜（Ａ）鱗片状金属顔料＞
本発明の活性エネルギー線硬化型インク組成物に用いる鱗片状金属顔料は、箔のような薄く平らな形状をした金属顔料であり、例えば、蒸着を利用した製法により得られる。鱗片状金属顔料としては、アルミニウム、ニッケル、クロム、錫、銅、銀、白金、金等の金属顔料が挙げられ、アルミニウムが好ましい。平均粒径、アスペクト比は適宜選択して使用することができ、一種単独で用いてもよく、二種以上を組み合わせて用いてもよい。
【００１４】
本発明の鱗片状金属顔料は、５０％体積平均径が０．０５以上０．５μｍ未満であってかつ平均厚みが５．０以上５０．０ｎｍ未満である。
【００１５】
本発明において、５０％体積平均径は、体積基準粒度分布の５０％粒子径（Ｄ５０）を指し、フロー式粒子像分析装置を用いて測定される粒度分布から求めることができる。
フロー式粒子像分析装置としては、シスメックス株式会社製の商品名「ＦＰＩＡ−３０００Ｓ」を挙げることができる。また、フロー式粒子像分析装置での測定条件は下記の通りである。
【００１６】
撮像ユニット：高倍率撮像ユニット
倍率：４０倍（接眼レンズ２０倍×対物レンズ２倍）
測定モード：ＨＰＦ測定モード
測定時間：約２分
測定溶媒：エタノール
二値化閾値設定係数：８５％
測定時の溶媒による希釈率：２０００倍 
シース液：エタノール。
【００１７】
鱗片状金属顔料は、５０％体積平均径が０．０５以上０．５μｍ未満であることが好ましい。５０％体積平均径が０．０５未満、あるいは０．５μｍ以上となると金属調が得られなくなり、金属光沢感のない印刷物となる。
また、平均厚みは５．０以上５０．０ｎｍ未満であることが好ましい。平均厚みが５０ｎｍ以上となると、金属調が得られなくなり、金属光沢感のない印刷物となる。また、平均厚みが５ｎｍ以下となると、鱗片状金属顔料が薄すぎるため金属光沢が得られなくなってしまう。
平均厚みとしては５．０〜２０．０ｎｍであることが好ましく、１０．０〜１８．０ｎｍであることがさらに好ましい。
【００１８】
平均厚みは、下記のようにして求めた。
アセトンで希釈した鱗片状金属顔料をガラス基板上に数滴滴下し、自然乾固させる。次に、原子間力顕微鏡（商品名：「Ｎａｎｏｐｉｃｓ １０００」、セイコーインスツルメンツ株式会社製）を用いてこのガラス基板上に強制配向させた鱗片状金属顔料を２０点抽出し、タッピングモードによってそれぞれの厚みを測定する。そして、測定した２０点の厚みのうち、上位値および下位値の各３点の厚みを除外した残りの１４点の厚みの平均値を求め、その平均値を平均厚みとした。
本発明の鱗片状金属顔料アスペクト比（５０％体積平均径／平均厚み）は、４以上５０以下であることが好ましい。
【００１９】
本発明の鱗片状金属顔料は、公知の方法、例えば特許文献２に記載の方法で作製することができる。例えば、フィルム支持体上に金属顔料と相溶性のある下引き層を設けたのち、その下引き層上に真空蒸着法等により金属層を設ける。この金属層の厚みが、ほぼ鱗片状金属顔料の厚みに相当する。ついで、下引き層を溶解する溶剤で満たした超音波分散装置内に金属層を設けたフィルム支持体を配置し、超音波分散処理を行う。この超音波分散処理により、金属層はフィルム支持体から剥離し、さらに分散時間を適宜選択することにより、平均径を調整することができる。
【００２０】
また、超音波分散する前に所定の粒子径に裁断し、その後同上の溶剤を満たした超音波分散装置で剥離する方法も適用することができる。さらに細かくするときは、高圧噴射することも効果的である。
こうして得られた鱗片状金属顔料分散液を乾燥し、または分散液調製後に一部の溶剤を重合性化合物と置換する等の方法で、インク組成物に使用することができる。
【００２１】
本発明のインク組成物中において、鱗片状金属顔料の含有量は、０．３〜５．０質量％であることが好ましい。
【００２２】
≪活性エネルギー線硬化≫
本発明における活性エネルギー線としては、可視光線、紫外線、電子線等通常の活性エネルギー線を使用することができ、特に紫外線であることが好ましい。活性エネルギー線源としては、水銀灯、メタルハライドランプ、キセノンランプ、エキシマレーザ、色素レーザ、ＬＥＤランプ等の紫外線源、並びに電子線加速装置等が使用できる。活性エネルギー線の照射エネルギー量（積算光量）は、２００〜２，０００ｍＪ／ｃｍ２であることが好ましい。
【００２３】
＜（Ｂ）重合性化合物＞
本発明のインク組成物に用いる重合性化合物は、紫外線、可視光線、電子線等の活性エネルギー線の照射によりラジカル重合、カチオン重合を起こすモノマーであって、比重０．９８〜１．１５、表面張力３３．０〜４５．０ｍＮ／ｍ（２０℃）であれば、特に制限なく使用することができる。
これら重合性化合物は、単官能モノマー、多官能モノマー、環状エーテル化合物、オキセタン化合物等を使用することができ、単独で用いてもよく、二種以上を組み合わせて用いてもよい。
【００２４】
本発明のインク組成物中において、重合性化合物の含有量は、７０〜９０質量％であることが好ましい。
【００２５】
本発明の重合性化合物がラジカル重合性化合物の場合、メタクリレートも含むアクリレート系モノマーであることが好ましく、多官能モノマーを含むことがさらに好ましい。多官能モノマーは、２〜６官能モノマーを使用することができる。多官能モノマーは、重合性化合物の５０〜９５質量％含有することが好ましく、６０〜８５質量％がさらに好ましい。
【００２６】
多官能モノマーの存在は、鱗片状金属顔料の印刷面での配向を促進し、１パス方式のような印刷方法で印刷する場合には鏡面調、マルチパス方式のような印刷方法で印刷する場合には金属調をより強く表現することができる。ここで「鏡面調」とは、粒状感のない緻密な金属光沢感をいい、「金属調」とは、粒状感のある金属光沢感をいう。
【００２７】
本発明において好ましく使用できるモノマーを下記に示す（比重、表面張力ｍＮ／ｍ）。
単官能モノマー：フェノキシジエチレングリコールアクリレート（１．１１、４０．０）、カプロラクトン変性ヒドロキシエチルアクリレート（１．１０、４３．０）、テトラヒドロフルフリルアクリレート（１．０６、３６．０）、フェノキシエチルアクリレート（１．１１、３９．７）、４−ヒドロキシブチルアクリレート（１．０４，３８．８）
【００２８】
２官能モノマー：トリエチレングリコールジアクリレート（１．１１、３９．１）、１，４−ブタンジオールジアクリレート（１．０６、３４．６）、ジメチロールトリシクロデカンジアクリレート（１．１１、４０．０）、１，９−ノナンジオールジアクリレート（０．９９、３４．８）、１，６−ヘキサンジオールジアクリレート（１．０２、３５．０）
３官能モノマー：トリメチロールプロパントリアクリレート（１．１１、３６．５）等が挙げられる。
なお、数種のモノマーを混合して使用する場合、本発明の比重、表面張力は、含有する質量割合による値を使用する。
＜その他の活性エネルギー線硬化性化合物＞
【００２９】
本発明の印刷層の強度を上げるためには、活性エネルギー線硬化性化合物として、アクリレートオリゴマーやアクリレートポリマー等を使用してもよい。ウレタン系オリゴマーとしては、市販されているＣＮ９６３Ｊ７５、ＣＮ９６４、ＣＮ９６５、ＣＮ９６６Ｊ７５（いずれもＳＡＲＴＯＭＥＲ社から入手可能）等を用いることができる。エポキシアクリレートオリゴマーとしては、市販されているＣＮ１２０、ＣＮ１３１Ｂ（いずれもＳＡＲＴＯＭＥＲ社から入手可能）等を用いることができる。
これら活性エネルギー線硬化性化合物は、一種単独で用いてもよく、二種以上を組み合わせて用いてもよい。
【００３０】
＜（Ｃ）光重合開始剤＞
本発明のインク組成物に用いる光重合開始剤は、活性エネルギー線を照射することによって、重合性化合物やその他の活性エネルギー線硬化性化合物の重合を開始させる。本発明のインク組成物中において、光重合開始剤の含有量は、１〜２５質量％であり、３〜２０質量％であることが好ましく、３〜１５質量％であることがさらに好ましい。
【００３１】
上記光重合開始剤としては、市販の光重合開始剤を適宜選択して使用することができ、ベンゾフェノン系化合物、アセトフェノン系化合物、チオキサントン系化合物、フォスフィンオキサイド系化合物等が挙げられるが、硬化性の観点から、照射する活性エネルギー線の波長と光重合開始剤の吸収波長ができるだけ重複するものが好ましい。
【００３２】
インクの硬化性の観点から、２，２−ジメトキシ−１，２−ジフェニルエタン−１−オン、２−ベンジル−２−ジメチルアミノ−１−（４−モルフォリノフェニル）−ブタノン、２，４，６−トリメチルベンゾイル−ジフェニル−フォスフィンオキサイド、ビス（２，４，６−トリメチルベンゾイル）−フェニルフォスフィンオキサイド及び２，４−ジエチルチオキサントンが好ましく、２，４，６−トリメチルベンゾイル−ジフェニル−フォスフィンオキサイドが特に好ましい。これら光重合開始剤は、一種単独で用いてもよく、二種以上を組み合わせて用いてもよい。
【００３３】
≪非反応性溶剤≫
本発明のインク組成物は、重合に関与しない水、非反応性溶剤を含まないものであってもよいが、含有量が０．０１質量％以上５．００質量％以下であってもよく、０．０１質量％以上２．００質量％以下であることが好ましい。この範囲であれば硬化不良によるにじみの発生を大きく抑制することができ、全く含まれないものよりも金属調に勝るものとなる。
【００３４】
本発明では、非反応性溶剤が０．１０〜１．５０質量％のときに特に金属調の優れた印刷層を得ることができる。ここでインク組成物に含まれる非反応性溶剤の量は、ＧＣによって測定することができる。本発明では非反応性溶剤量を島津製作所社製ＧＣ−１４Ａを使用し、ＦＩＤ法にて定量した。
【００３５】
本発明の非反応性溶剤としては、水系インクや有機溶剤系インクに通常使用される有機溶剤が挙げられ、沸点は６０〜１９０℃であり、好ましくは７０〜１５０℃である。酢酸エチル、酢酸メチル、メチルエチルケトン、シクロヘキサノン、１−ブタノール、２−ブタノール、ジエチレングリコールジエチルエーテル等が挙げられる。非反応性溶剤は、一種単独で用いてもよく、二種以上を組み合わせて用いてもよい。
本発明の鱗片状金属顔料は、この非反応性溶剤に分散した後、ロータリーエバポレーター等で重合性化合物と置換してもよい。その際、インク組成物中に０．０１〜５．００質量％未満含有されるものとすることが好ましい。
＜（Ｄ）ノニオン系分散剤＞
【００３６】
本発明の活性エネルギー線硬化型インク組成物には、他にノニオン系分散剤を使用してもよい。ノニオン系分散剤は、酸価、アミン価を実質的に有していないノニオン系分散剤である。ノニオン系分散剤としては、市販されているＳＯＬＳＰＥＲＳＥ２７０００、ＳＯＬＳＰＥＲＳＥ５４０００（ルーブリゾール社製）、ＤＩＳＰＥＲＢＹＫ−１９２（ビックケミー社製）等を用いることができる。
【００３７】
前記（Ａ）鱗片状金属顔料に対する（Ｄ）ノニオン系分散剤の質量比（Ｄ／Ａ）としては、０．１〜２．０であることが好ましい。０．１以上では貯蔵安定性がより良好となり、２．０以下ではインクの硬化性がより良好となる。
【００３８】
前記（Ｂ）重合性化合物に対する（Ｄ）ノニオン系分散剤の質量比（Ｄ／Ｂ）としては、０．００１〜０．０２であることが好ましい。０．００１以上では貯蔵安定性がより良好となり、０．０２以下ではインクの硬化性がより良好となる。
【００３９】
前記（Ｄ）ノニオン系分散剤の重量平均分子量としては５００〜５，０００ことが好ましく、８００〜３５００であることがより好ましく、１０００〜２０００であることがさらに好ましい。なお、本発明における重量平均分子量は、ゲル浸透クロマトグラフィー（ＧＰＣ）で測定される、ポリスチレン換算重量平均分子量である。
【００４０】
＜その他の顔料、染料＞
本発明のインク組成物は、鱗片状金属顔料以外に、顔料、染料等の色材を含有していてもよい。色材としては、本発明における組成物の目的や要求特性に応じて、ブラック、ホワイト、マゼンタ、シアン、イエロー、グリーン、オレンジ、金や銀などの光沢色などを付与する種々の顔料や染料を用いることができる。色材の含有量は、所望の色濃度や組成物中における分散性等を考慮して適宜決定すればよく、特に限定されないが、インク組成物の総質量（１００質量％）に対して、０．１〜２０質量％であることが好ましい。
【００４１】
顔料としては、無機顔料又は有機顔料を使用することができ、１種単独で用いてもよく、２種以上を併用してもよい。染料としては、特に限定されることなく、例えば、酸性染料、直接染料、反応性染料、及び塩基性染料が使用可能であり、１種単独で用いてもよく、２種以上を併用してもよい。  
【００４２】
＜インク組成物に含有されるその他の添加剤＞
本発明のインク組成物は、光安定剤を含有してもよい。光安定剤としては、市販の光安定剤を使用することができ、シアノアクリレート系化合物、ベンゾフェノン系化合物、ベンゾエート系化合物、ベンゾトリアゾール系化合物、ヒドロキシフェニルトリアジン系化合物、ベンジリデンカンファー系化合物、無機微粒子等が挙げられ、中でも、紫外線吸収がより短波長にあるヒドロキシフェニルトリアジン系化合物がインクの硬化性の観点から好ましい。
【００４３】
硬化性の観点から、照射する活性エネルギー線の波長と光安定剤の吸収波長が出来るだけ重複しないものが好ましい。なお、光安定剤の含有量は、インク組成物の全質量中０．１〜１５質量％であることが好ましく、０．２〜５質量％であることが更に好ましい。これら光安定剤は、一種単独で用いてもよく、二種以上を組み合わせて用いてもよい。
【００４４】
本発明のインク組成物は、重合禁止剤を更に含有してもよい。含有量は、インク組成物の全質量中０．０００１〜５質量％であることが好ましく、０．０５〜１質量％であることが更に好ましい。
【００４５】
上記重合禁止剤としては、ハイドロキノン系化合物、フェノール系化合物、フェノチアジン系化合物、ニトロソ系化合物、Ｎ−オキシル系化合物等、市販の重合禁止剤を使用することができる。これら重合禁止剤は、一種単独で用いてもよく、二種以上を組み合わせて用いてもよい。
【００４６】
本発明のインク組成物は、鱗片状金属顔料に起因するインク中でのゲル化を抑制するために、樹脂を含んでいてもよい。
【００４７】
本発明のインク組成物には、インク業界で通常使用される添加剤、例えば、酸化防止剤、シランカップリング剤、可塑剤、防錆剤、非反応性ポリマー、ｐＨ調整剤、消泡剤、荷電制御剤、応力緩和剤、浸透剤、表面調整剤、特開２０１７−５２８７０号公報に記載の樹脂粒子等を本発明の目的を害しない範囲内で適宜選択して配合してもよい。
【００４８】
≪重量平均分子量が１２，０００以下でありかつ酸価が５〜１００である樹脂（Ｐ）≫
本発明のインク組成物は、重量平均分子量が１２，０００以下であり、かつ酸価が５〜１００である樹脂（Ｐ）を含有することを好ましい特徴とする。
樹脂（Ｐ）は、酸価が５〜１００の範囲のカルボキシル基等の酸基を有し、該酸基が鱗片状金属顔料の表面と反応し、鱗片状金属顔料の表面を樹脂（Ｐ）で覆うことができる。このため、上記樹脂（Ｐ）の酸価が５〜１００であれば、インク中でのゲル化を効果的に抑制することができる。
【００４９】
また、上記樹脂（Ｐ）は、重量平均分子量が１２，０００以下であることを要し、重量平均分子量が６，０００以下であることが好ましい。樹脂（Ｐ）の重量平均分子量が１２，０００以下であれば、鱗片状金属顔料が本発明のインク組成物中で凝集することをより確実に防止することができ、インクジェット印刷時におけるノズル詰まりを防止することができる。
【００５０】
なお、鱗片状金属顔料の凝集が起きると、鱗片状金属顔料に由来の金属光沢が低下する。上記樹脂（Ｐ）の重量平均分子量は、３，０００以上であることが好ましい。なお、本発明において、重量平均分子量は、ゲル浸透クロマトグラフィーで測定した値であり、標準物質にはポリスチレンが使用される。
【００５１】
本発明の樹脂（Ｐ）は、酸価が５〜１００であり且つ重量平均分子量が１２，０００以下であるため、活性エネルギー線硬化型インク組成物において通常使用される活性エネルギー線硬化性化合物（例えば、後述の単官能性化合物及び多官能性化合物等）に溶解でき、インクの調製時に予め強溶剤に溶解させる必要がなく、上記樹脂（Ｐ）を直接配合させることができる。
【００５２】
本発明の樹脂（Ｐ）は、上記特定の酸価及び重量平均分子量を有する限り特に限定されるものではないが、印刷物の耐擦過性を向上させる観点から、アクリル樹脂、エポキシ樹脂、ポリエステル樹脂、フェノール樹脂、フタル酸樹脂、アルキド樹脂、フッ素樹脂、尿素（ユリア）樹脂、ポリウレタン樹脂、メラミン樹脂、ポリオレフィン樹脂、塩化ビニル樹脂の他、これら樹脂を変性させた樹脂等が挙げられ、ポリエステル樹脂であることが好ましい。樹脂（Ｐ）は、一種単独で用いてもよく、二種以上を組み合わせて用いてもよい。
【００５３】
樹脂（Ｐ）は、通常の合成方法に従って得られるが、一例として、ポリエステル樹脂の合成方法について説明する。ポリエステル樹脂は、単量体である多価カルボン酸とポリアルコールとを通常の方法により脱水重縮合させることにより得られる共重合体であり、単量体の種類や使用量、反応の進行度を調整することにより、所望の重量平均分子量及び酸価が得られる。
【００５４】
多価カルボン酸は、カルボキシル基を２個以上有するカルボン酸であり、具体例としては、フマル酸、マレイン酸、イタコン酸、オルソフタル酸、イソフタル酸、テレフタル酸、蓚酸、マロン酸、コハク酸、グルタル酸、アジピン酸、ピメリン酸、スベリン酸、アゼライン酸、セバシン酸、デカンジカルボン酸、ドデカンジカルボン酸、テトラデカンジカルボン酸、ヘキサデカンジカルボン酸、１，３−シクロブタンジカルボン酸、１，３−シクロペンタンジカルボン酸、１，２−シクロヘキサンジカルボン酸、１，３−シクロヘキサンジカルボン酸、１，４−シクロヘキサンジカルボン酸等が挙げられる。これら多価カルボン酸は、一種単独で用いてもよく、二種以上を組み合わせて用いてもよい。
【００５５】
ポリアルコールは、水酸基（−ＯＨ基）を２個以上有するアルコールであり、具体例としては、エチレングリコール、１，２−プロピレングリコール、１，３−プロピレングリコール、ジエチレングリコール、トリエチレングリコール、ジプロピレングリコール、トリプロピレングリコール、１，２−ブチレングリコール、１，３−ブチレングリコール、２，３−ブチレングリコール、１，４−ブチレングリコール、１，５−ペンタンジオール、ネオペンチルグリコール、ブチルエチルプロパンジオール、１，６−ヘキサンジオール、１，２−シクロヘキサンジオール、１，３−シクロヘキサンジオール、１，４−シクロヘキサンジオール、１，２−シクロヘキサンジメタノール、１，３−シクロヘキサンジメタノール、１，４−シクロヘキサンジメタノール、１，４−シクロヘキサンジエタノール、１，１０−デカメチレングリコール、１，１２−ドデカンジオール、ポリエチレングリコール、ポリトリメチレングリコール、ポリテトラメチレングリコール等が挙げられる。これらポリアルコールは、一種単独で用いてもよく、二種以上を組み合わせて用いてもよい。
【００５６】
本発明のインク組成物においては、樹脂（Ｐ）が、例えば３．０質量％以上の高い含有量で配合されていても、鱗片状金属顔料が本発明のインク組成物中で凝集することを防止することができ、インクジェット印刷時におけるノズル詰まりを防止できるものの、優れた金属光沢を発揮する観点から、本発明のインク組成物中における樹脂（Ｐ）の含有量は、１５．０質量％以下が好ましく、１０．０質量％以下が更に好ましい。一方、本発明のインク組成物中において、樹脂（Ｐ）の含有量は、印刷物の耐擦過性を向上させる観点から、３．０質量％以上が好ましく、５．０質量％以上が更に好ましい。
【００５７】
本発明のインク組成物においては、鱗片状金属顔料の表面を効率よく被覆する観点から、鱗片状金属顔料に対する樹脂（Ｐ）の質量比（樹脂Ｐ／鱗片状金属顔料）が０．０５〜５０であることが好ましく、０．６〜２０であることが更に好ましい。
【００５８】
＜インク組成物の調製＞
本発明のインク組成物は、通常、少なくとも（Ａ）鱗片状金属顔料、（Ｂ）重合性化合物および（Ｃ）光重合開始と、必要に応じて適宜選択される各種成分とを混合し、使用するインクジェットプリントヘッドのノズル径の約１／１０以下のポアサイズを持つフィルターを用い濾過することによって調製する。
【００５９】
＜インク組成物の物性＞
本発明のインク組成物は、４０℃における粘度が５．０〜３０．０ｍＰａ・ｓであることが好ましい。４０℃におけるインクの粘度が上記特定した範囲内にあれば、良好な吐出安定性が得られる。なお、インクの粘度は、レオメーター（Ａｎｔｏｎｐａａｒ社製ＭＣＲ３０１）を用いて４０℃、ずり速度１００ｓ−１にて測定することができる。
本発明の表面張力は、２０℃において白金プレート法（協和界面科学製自動表面張力計ＣＢＶＰ−Ｚ）で測定した。また比重は、２０℃においてＪＩＳＺ８８０４：２０１２に準じて測定した。
【００６０】
＜金属調の予測方法＞
本発明による印刷物の金属調は、インク組成物の液面を測定して得られるＬ＊値から予測することができる。例えば、図１に示すように、インク組成物をシャーレに入れ静置し、その液面を１ｃｍの高さから色差計によって測定する。
【００６１】
＜使用分野＞
本発明の活性エネルギー線硬化型インク組成物は、一般に活性エネルギー線硬化型材料が用いられている分野であれば特に制限はなく、目的に応じて適宜選択することができ、例えば、成形用樹脂、塗料、接着剤、絶縁材、離型剤、コーティング材、シーリング材、各種レジスト、各種光学材料などに応用することが可能であり、特にインクジェットインク組成物として使用する場合に有用である。
【００６２】
本発明のインク組成物は、種々のインクジェットプリンタで使用することができる。インクジェットプリンタとしては、例えば、荷電制御方式又はピエゾ方式によりインク組成物を吐出させるインクジェットプリンタを挙げることができる。また、大型インクジェットプリンタ、具体例としては工業ラインで生産される物品への印刷を目的としたインクジェットプリンタも好適に使用できる。
【００６３】
本発明の被印刷物は、特に限定されるものではないが、工業ラインで用いられる基材が好適に挙げられる。また、被印刷物の形状としては、例えば、板状及びフィルム状等がある。更に、被印刷物の材質としては、例えば、ＡＢＳ樹脂、ポリカーボネート、ポリ塩化ビニル、ポリスチレン、ポリメチルメタクリレート（ＰＭＭＡ）、ポリエチレンテレフタラート（ＰＥＴ）、ポリプロピレン（ＰＰ）等のプラスチック、ステンレス、アルミニウム等の金属、木材及びガラス等が挙げられる。
【００６４】
本発明の印刷工程においては、１パス方式のような印刷方法を用い、特定の領域において基材を完全被覆し、印刷後の印刷層が平滑となる場合は、鏡面調を有する印刷画像が得られる。マルチパス方式のような印刷方法を用い、印刷層の表面が平滑ではなくドット形状を維持する場合は、粒状感のある金属調を有する印刷画像が得られる。
【実施例】
【００６５】
以下に、実施例を挙げて本発明を更に詳しく説明するが、本発明は下記の実施例に何ら限定されるものではない。
【００６６】
＜インク組成物＞
≪鱗片状金属顔料分散液の調製≫
膜厚１００μｍのＰＥＴフィルム上に、セルロースアセテートブチレート（ブチル化度３７％）を酢酸エチルに溶解した３．０質量％下引き液を均一に塗布し、ＰＥＴフィルム上に下引き層を形成した。
次いで、真空蒸着により、上記下引き層上に平均膜厚２１ｎｍのアルミニウム蒸着層を形成し積層体を得た。
上記積層体を、酢酸エチル中、超音波分散機を用いて剥離・微細化・分散処理を同時に行い、鱗片状金属顔料分散液を作製した。
【００６７】
得られた鱗片状金属顔料分散液を、開き目５μｍのＳＵＳメッシュフィルターにてろ過処理を行い、粗大粒子を除去しＤ５０＝０．６μｍ、平均厚み＝２１ｎｍの鱗片状金属顔料分散液１（以下、分散液１ということもある）を得た。
インク組成物の調製においては、鱗片状金属顔料分散液１を使用し、途中エバポレーターにより溶剤を留去、あるいは溶剤を添加することで、所定の非反応性溶剤濃度に調整した。
この方法と同様にして、表１に記載の鱗片状金属顔料分散液２を作製した。単位は質量％である。
【００６８】
【表１】
2020076030.tif 000003
【００６９】
≪樹脂（Ｐ）の合成≫
温度計、攪拌器、窒素導入管及びパーシャルコンデンサー付き流出管を搭載したフラスコに、イソフタル酸３２０質量部、無水マレイン酸５質量部、ネオペンチルグリコール２００質量部を入れ、所定の酸価になるまで２４０℃で脱水縮合反応させた。その後、パーシャルコンデンサーを分水器付き還流冷却管に取り替え、キシレンを加えてさらに脱水縮合反応させた。目的の酸価と重量平均分子量となったことを確認した後、エバポレーターでキシレンを除去することで、ポリエステル樹脂（Ｐ）を得た。
【００７０】
≪インク組成物の調製≫
鱗片状金属顔料分散液、重合性化合物、光重合開始剤は下記のものを使用して、インク組成物１として１００質量％となるように調製した。
１）（Ａ）鱗片状金属顔料分散液：アルミニウム固形分として  １質量％
２）（Ｂ）重合性化合物：
ａ．エトキシ-ジエチレングリコールアクリレート
ｂ．イソボルニルアクリレート
ｃ．テトラヒドロフルフリルアクリレート
ｄ．フェノキシエチルアクリレート
ｅ．トリエチレングルコールジアクリレート
ｆ．ネオペンチルグリコールジアクリレート
ｇ．１，９−ノナンジオールジアクリレート
ｈ．１，６−ヘキサンジオールジアクリレート
ｉ．カプロラクトン変性ヒドロキシエチルアクリレート
ｊ．トリメチロ−ルプロパントリアクリレート
【００７１】
３）（Ｃ）光重合開始剤：
２，４，６-トリメチルベンゾイルジフェニルホスフィンオキサイド(Ｌａｍｂｓｏｎ社製)  ８．０質量％
４）（Ｄ）ノニオン系分散剤：
ＤＩＳＰＥＲＢＹＫ−１９２（ビックケミー社製、ノニオン系、重量平均分子量＝１，４８７）
５）酸価もしくはアミン価を有する分散剤：
ＤＩＳＰＥＲＢＹＫ−２０１３ （ビックケミー社製、酸価＝８、アミン価＝１８、重量平均分子量＝３，４４８）
６）樹脂（Ｐ）：酸価１１  重量平均分子量６，０００
７）重合禁止剤：ヒドロキノンモノメチルエーテル（東京化成工業社製）０．２質量％
８）非反応性溶剤：酢酸エチル  １．０質量％
この方法と同様にして、表２に記載のインク組成物２〜８を調製した。単位は質量％である。なお実施例では、鱗片状金属顔料分散液以外の組成を共通とする集団を、同じインク組成物Ｎｏとした。
【００７２】
【表２】
2020076030.tif 000004
【００７３】
＜印刷方法＞
インクジェットプリンタ（プリントヘッドノズル径３０μｍ，ヘッド内フィルター＃２３００メッシュ）とＵＶ−ＬＥＤ（照射強度５００ｍＷ／ｃｍ２、積算光量５００ｍＪ／ｃｍ２）を使用し、プリントヘッドを４０℃に加温して、基材温度は室温２３℃で印刷を行った。なお、基材は市販のポリカーボネート板を使用した。
【００７４】
＜評価＞
下記の評価を行い、結果を表３〜４に示す。測定は特に断りの無い限り２３℃５５％ＲＨの雰囲気下で行った。
≪貯蔵安定性≫
上記インク組成物を５０℃で２８日間静置保管し、保管前後のインク組成物の粘度を測定して、粘度変化率を求め、下記の基準に従い貯蔵安定性を評価した。なお、インク組成物の粘度は、レオメーター（Ａｎｔｏｎｐａａｒ社製ＭＣＲ３０１）を用いて４０℃ 、ずり速度１００ｓ−１にて測定した。
◎：粘度変化率が０〜４．９％
○：粘度変化率が５．０％〜９．９％
△：粘度変化率が１０．０％〜１９．９％
×：粘度変化率が２０．０％以上
≪金属調≫
上記貯蔵安定性試験前のインク組成物、及び上記貯蔵安定性試験後のインク組成物をそれぞれ用いて印刷して得られた印刷物をＢＹＫガードナー社製多角度測色計ＢＹＫ−ｍａｃを用いて−１５°〜１１０°の明度指数（Ｌ値）を測定し、下記の式より算出したＦＩ値から下記評価基準に従って金属調をそれぞれ評価した。
【００７５】
（式）
ＦＩ＝２．６９×（Ｌ＊１５°−Ｌ＊１１０°）１．１１／(Ｌ＊４５°)０．８６
Ｌ＊４５°：メタリック塗膜の表面に垂直な垂直方向に対して４５°傾けた第１方向から光線Ｃを照射し、垂直方向（法線方向）で受光して求めた明度指数
Ｌ＊１５°：第１方向に対して垂直方向に１５°起こした第２方向（法線方向に対して−３０°）で受光して求めた明度指数
Ｌ＊１１０°：第１方向に対して１１０°傾けた第３方向（法線方向に対して６５°）で受光して求めた明度指数
◎：ＦＩ値が１２．０以上
○：ＦＩ値が１０．０％〜１１．９％
△：ＦＩ値が８．０％〜９．９％
×：ＦＩ値が８．０％未満
≪金属調予測方法≫
【００７６】
貯蔵前もしくは貯蔵後の調製したインクをシャーレに入れ、測定部が液面から１ｃｍの位置になるよう色差計ＣＲ−４００（コニカミノルタ社製）を固定して、Ｌ＊値を測定した。
○：Ｌ＊値が５０以上
△：Ｌ＊値が３０以上５０未満
×：Ｌ＊値が３０未満
【００７７】
【表３】
2020076030.tif 000005
【００７８】
【表４】
2020076030.tif 000006
【００７９】
上記結果の通り、本発明のインク組成物においては、貯蔵安定性試験前のインクを用いた印刷物の金属調は元より、長期保存を再現した貯蔵安定性試験後のインクを用いた印刷物の金属調の表現においても優れていることが判る。
また本発明による金属調の予想は、実際の印刷物の金属調とよく整合している。
【図１】
2020076030.tif 000007
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
少なくとも、（Ａ）鱗片状金属顔料、（Ｂ）重合性化合物および（Ｃ）光重合開始剤を含む活性エネルギー線硬化型インク組成物であって、
前記活性エネルギー線硬化型インク組成物の液界面のＬ＊値が３０以上であり、
前記（Ａ）鱗片状金属顔料が、５０％体積平均径が０．０５以上０．５μｍ未満であってかつ平均厚みが５．０以上５０．０ｎｍ未満であり、かつアスペクト比（５０％体積平均径／平均厚み）が４以上５０以下である、
活性エネルギー線硬化型インク組成物。
【請求項２】
前記（Ｂ）重合性化合物が、比重０．９８〜１．１５、表面張力３３．０〜４５．０ｍＮ／ｍである、請求項１記載の活性エネルギー線硬化型インク組成物。
【請求項３】
少なくとも、（Ａ）鱗片状金属顔料、（Ｂ）重合性化合物および（Ｃ）光重合開始剤を含む活性エネルギー線硬化型インク組成物による印刷物の金属調を予測する方法であって、
該インク組成物の液界面のＬ＊値を測定することによって予測する、活性エネルギー線硬化型インク組成物による印刷物の金属調を予測する方法。